(57)【要約】【課題】特定の扁平断面を有し、良好な分繊性、安定なパッケージ巻き取り性、安定した染め均一性を得ることができる分繊用ポリエステルマルチフィラメントを得る。【解決手段】ポリエステルマルチフィラメントであって、該単糸の断面形状が偏平形状であり、該偏平形状は長手方向に丸断面単糸の３〜６個が接合したような形状を有している扁平断面を有する分繊用ポリエステルマルチフィラメント。【選択図】  なし【特許請求の範囲】
【請求項１】
ポリエステルマルチフィラメントであって、該単糸の断面形状が偏平形状であり、該偏平形状は長手方向に丸断面単糸の３〜６個が接合したような形状を有していることを特徴とする扁平断面を有する分繊用ポリエステルマルチフィラメント。
【請求項２】
扁平断面の最大径Ａ（長軸）と該長軸に直交する最大径の長さＢ（短軸）の比である扁平度Ａ／Ｂが３〜６である請求項１記載の扁平断面を有する分繊用ポリエステルマルチフィラメント。
【請求項３】
請求項１または２記載の扁平断面を有する分繊用ポリエステルマルチフィラメントを分繊したモノフィラメント。
【発明の詳細な説明】
【技術分野】
【０００１】
本発明は、扁平断面を有する分繊用ポリエステルマルチフィラメントに関するものであり、さらに詳細には、好ましくは、直接紡糸延伸法でドラム形状に巻き上げられた分繊性、パッケージ巻取り性、品質が良好な分繊用ポリエステルマルチフィラメント、およびこれを分繊したモノフィラメントに関する。
【背景技術】
【０００２】
近年、分繊は、衣料のみならず、資材用途にも幅広く用いられてきており、その用途が拡大してきている。分繊用親糸マルチフィラメントには、良好な分繊性、安定なパッケージ巻き取り性、安定した染め均一性、優れた外観などが重要な要素となるが、これらを充分に満足できるレベルのものはない。分繊用マルチフィラメントのパッケージの巻き取り性に関しては、種々の提案があり、例えば特許文献１（特開２００１−２７９５２１号公報）には、分繊用異型断面マルチフィラメント糸のパッケージ巻き取りについての記述があるが、断面形状の詳細な規定および断面効果による分繊性の向上やパッケージ巻き取り性については記載されていない。
【特許文献１】特開２００１−２７９５２１号公報
【発明の開示】
【発明が解決しようとする課題】
【０００３】
本発明は、良好な分繊性、安定なパッケージ巻き取り性、安定した染め均一性を得ることができる分繊用ポリエステルマルチフィラメント、およびこれを分繊したモノフィラメントを提供することにある。
【課題を解決するための手段】
【０００４】
本発明は、ポリエステルマルチフィラメントであって、該単糸の断面形状が偏平形状であり、該偏平形状は長手方向に丸断面単糸の３〜６個が接合したような形状を有していることを特徴とする扁平断面を有する分繊用ポリエステルマルチフィラメントに関する。
ここで、上記分繊用ポリエステルマルチフィラメントは、扁平断面の最大径Ａ（長軸）と該長軸に直交する最大径の長さＢ（短軸）の比である扁平度Ａ／Ｂが３〜６であることが好ましい。
次に、本発明は、上記扁平断面を有する分繊用ポリエステルマルチフィラメントを分繊したモノフィラメントに関する。
【発明の効果】
【０００５】
本発明の分繊用ポリエステルマルチフィラメントは、特定の扁平断面を有するので、良好な分繊性、安定なパッケージ巻き取り性、安定した染め均一性を得ることができる。
【発明を実施するための最良の形態】
【０００６】
以下、本発明の実施の形態について詳細に説明する。
本発明で用いるポリエステルは、好ましくは構成する酸成分の８５モル％以上がテレフタル酸からなり、少なくとも1種のグリコール、好ましくはエチレングリコール、トリメチレングリコール、テトラメチレングリコールから選ぶことができる。かかるポリエステルには、本発明の目的を阻害しない範囲で従来公知の共重合成分が含まれていてもよく、例えば、かかるポリエステルには、本発明の目的を阻害しない範囲内、好ましくは１５モル％以下、さらに好ましくは１０モル％以下の範囲内で従来公知の共重合成分が含まれていてもよく、例えば、イソフタル酸、ナフタリンジカルボン酸、ジフェニルジカルボン酸、ジフェノキシエタンジカルボン酸、β−ヒドロキシエトキシ安息香酸、ρ−オキシ安息香酸、５−ナトリウムスルホイソフタル酸、アジピン酸、セバシン酸、1，4−シクロヘキサンジカルボン酸のなどの芳香族、脂肪族、脂環族の二官能性カルボン酸を挙げることができる。また、上記グリコール以外のジオール化合物としては、例えばシクロヘキサン−１，４−ジメタノール、ネオペンチルグリコール、ビスフェノールＡ、ビスフェノールＳのなどの脂肪族、脂環族、芳香族のジオール化合物およびポリオキシアルキレングリコールなどを挙げることができる。また、必要に応じて、適宜、艶消し剤、制電剤、安定剤などの添加剤または、アルカリ減量により繊維表面に微細孔やフィブリルを形成させることができる添加剤などを含むことができる。
【０００７】
かかるポリエステルは任意の方法によって合成したものでよい。例えば、ポリエチレンテレフタレートについて説明すれば、通常、テレフタル酸とエチレングリコールとを直接エステルか反応させるか、テレフタル酸ジメチルのなどのテレフタル酸の低級アルキルエステルとエチレングリコールとをエステル交換反応させるか、またはテレフタル酸とエチレンオキサイドとを反応させるかしてテレフタル酸のグリコールエステルおよび／またはその低重合体を生成させる第１段階の反応と、第１段階の反応生成ものを減圧下加圧して所望の重合度になるまで重縮合反応させる第２段階の反応によって製造される。
【０００８】
この重縮合工程で得られるポリエステルは、通常、溶融状態で押し出しながら、冷却後、粒状（チップ状）のものとなす。
得られたポリエステルの固有粘度は、０．４０〜０．８０、好ましくは０．５０〜０．７０であることが望ましい。
【０００９】
本発明の扁平断面を有する分繊用ポリエステルマルチフィラメントは、単糸の断面形状が偏平形状であり、該偏平形状は長手方向に丸断面単糸の３〜６個が接合したような形状を有している偏平断面繊維である。ここで“接合したような”とは、現実にその溶融紡糸の段階で接合されることを示しているのでは無く、結果として“接合したような”形状を有しているという意味である。
【００１０】
本発明の偏平断面繊維の断面形状を図１により説明する。図１（ａ）〜（ｅ）は偏平断面繊維の断面形状を模式的に示したものであり、（ａ）は３個、（ｂ）は４個、（ｃ）は５個の丸断面単糸が接合したような形状を示している。
【００１１】
すなわち、本発明の扁平断面を有する分繊用ポリエステルマルチフィラメントの断面形状は、長手方向（長軸方向）に丸断面単糸が接合したような形状であり、長軸を軸として凸部と凸部（山と山）、凹部と凹部（谷と谷）が対称に互いに重なり合う形をしており、上記のように丸断面単糸の数は３〜６個である。丸断面単糸の数が２個の場合には、単に丸断面繊維に近い分繊性しか得られず、パッケージ巻き取り性などの改善も見られない。一方、丸断面の数が７個以上では、製糸性が低下し、染斑が発生しやすくなる。
【００１２】
以上に説明した本発明の扁平断面を有する分繊用ポリエステルマルチフィラメントは、例えば、次のような方法で製造することができる。
すなわち、ポリエステルペレットを２８０〜３００℃の温度で紡糸口金から溶融して押し出し、５００〜１５００ｍ／分、例えば９００ｍ／分で引き取り、これを巻き取ることなく、２〜５倍、例えば４倍で直接延伸する直延方式により、本発明のような丸断面が直線状に連結した形状で、さらには前述した扁平度などを満足する扁平断面を有するマルチフィラメントが得られる。
【００１３】
このようにして得られる本発明の分繊ポリエステルマルチフィラメントは、そのままで分繊することもできるし（例えば、特開昭５９−１１６４０５号公報参照）、あるいは、仮撚加工後、分繊し（例えば、特開平１−２２９８３２号公報、特開平１０−２５１９２６号公報参照）、ポリエステルモノフィラメントとすることができる。
【実施例】
【００１４】
以下、実施例により、本発明を更に具体的に説明する。なお、本発明はこれらの実施例に限られるものではない。実施例における各項目は、次の方法で測定した。
【００１５】
（１）固有粘度
オルソクロロフェノールを溶媒として使用し３５℃で測定した。単位は、ｄＬ／ｇである。
（２）分繊性
１０ｋｇ捲きに巻き取ったドラム状パッケージ５０個を分繊速度６００ｍ／分で４本のモノフィラメントに糸切れなく分繊できた割合を％で示した。
（３）パッケージ巻き取り性
１０ｋｇ捲きに巻き取ったドラム状パッケージの端面の糸落ち発生率を％で示した。
（４）染斑
マルチフィラメント糸条を筒編みにして分散染料にて染色後の外観検査による官能評価を行い、次のように評価した。
○：均一に染色されており、染め斑が非常に良好である。
△：若干、染め斑の均一性に欠ける。
×：全体的に均一染色性が悪く、不良。
【００１６】
実施例１
固有粘度が０．６４のポリエチレンテレフタレートペレットを、図１（ａ）に示す単糸断面形状となる吐出孔を４個有した紡糸口金から、紡糸温度２９０℃で紡出し、油剤を付与し、紡糸速度９００ｍ／分で引き取った後、一旦巻き取ることなく、予熱温度１００℃、熱セット温度１２０℃、延伸倍率４．０の条件で延伸し、３，５００ｍ／分の速度でドラム状に巻き取り、総繊度６６デシテックス本発明の偏平断面形状からなるマルチフィラメントを得た。得られたマルチフィラメントを、上記方法で評価した結果を表１に示す。
【００１７】
実施例２〜３、比較例１〜３
実施例１において、紡糸口金を変更し、表１に示すように断面形状を変更した以外は、実施例１と同様にして分繊用マルチフィラメントを得て、これらを分繊してモノフィラメントを得た。結果を表１に示す。
【００１８】
【表１】
2007031848.tif 000002
【産業上の利用可能性】
【００１９】
本発明の分繊用ポリエステルマルチフィラメントは、特定の扁平断面を有するので、良好な分繊性、安定なパッケージ巻き取り性、安定した染め均一性を得ることができる、これから得られる分繊糸（モノフィラメント）は、各種衣料用途に有用である。
【図面の簡単な説明】
【００２０】
【図１】扁平断面を有する分繊用ポリエステルマルチフィラメントの単糸断面の模式図を示すものであり、図１（ａ）〜（ｈ）はそれぞれ下記のことを示している。  （ａ）本発明のマルチフィラメントを構成する３つの山を有する単糸の断面図  （ｂ）本発明のマルチフィラメントを構成する４つの山を有する単糸の断面図  （ｃ）本発明のマルチフィラメントを構成する５つの山を有する単糸の断面図  （ｄ）２つの山を有する偏平糸の断面図  （ｅ）７つの山を有する偏平糸の断面図
【図２】本発明のポリエステルマルチフィラメントの単糸断面の模式図を示すものであり、各寸法を説明するものである。
【符号の説明】
【００２１】
Ａ  長軸
Ｂ  短軸の最大径
【図１】
2007031848.tif 000003
【図２】
2007031848.tif 000004